(57)【特許請求の範囲】
【請求項１】
非水系ポリウレタン樹脂と、熱可塑性樹脂からなる外殻を有する中空微粒子と、溶媒とを含む混合溶液を準備し、
前記混合溶液を基材にコーティングし、
前記混合溶液を３５℃以上５０℃以下の温度で乾燥させ、前記混合溶液から前記溶媒を除去する
研磨パッドの製造方法。
【請求項２】
請求項１に記載の研磨パッドの製造方法であって、
前記溶媒はメチルエチルケトン、トルエン、イソプロピルアルコール、酢酸メチル、酢酸エチル、メタノール及びエタノールのいずれかを含むものであり、
前記熱可塑性樹脂はＭＭＡ・ＡＮ・ＭＡＮ共重合体からなる
研磨パッドの製造方法。
【発明の詳細な説明】
【技術分野】
【０００１】
本発明は、ポリウレタン樹脂からなる研磨パッド及び研磨パッドの製造方法に関する。
【背景技術】
【０００２】
ポリウレタン樹脂からなる研磨パッドには、硬質ポリウレタン樹脂からなる研磨パッドと、軟質ポリウレタン樹脂からなる研磨パッドがある。硬質ポリウレタン研磨パッドは粗研磨等に利用され、軟質ポリウレタン研磨パッドは仕上げ研磨等に利用される。軟質ポリウレタン研磨パッドはスエード（起毛皮革）に類似した質感を有し、スエードタイプ研磨パッドとも称される。
【０００３】
軟質ポリウレタン研磨パッドは、一般に、重合済みのポリウレタン樹脂を極性溶媒（ＤＭＦ（N,N-dimethylformamide）等）に溶解させた粘体を基材上にコーティングし、水浴を通過させることによって溶媒を除去し、粘体を凝固させる製造方法によって製造されている。水浴において溶媒が水で置換され、ポリウレタン樹脂中に涙滴形状の空隙が形成される。この製造方法では水浴が利用されることから、湿式法と呼ばれる（例えば、特許文献１参照）。
【先行技術文献】
【特許文献】
【０００４】
【特許文献１】特開２０１２−１０１３３９号公報
【発明の概要】
【発明が解決しようとする課題】
【０００５】
しかしながら、湿式法により製造された研磨パッドでは、ポリウレタン樹脂の厚さ方向において空隙の形状が不均一であり、研磨の進行に伴って研磨特性が変化するおそれがある。また、研磨パッドの製造に水浴設備が必要である、水浴後にポリウレタン樹脂の洗浄工程が必要であるといった問題もある。
【０００６】
以上のような事情に鑑み、本発明の目的は、ポリウレタン樹脂からなり、研磨特性及び生産性に優れた研磨パッド及び研磨パッドの製造方法を提供することにある。
【課題を解決するための手段】
【０００７】
上記目的を達成するため、本発明の一形態に係る研磨パッドは、基材と、研磨層とを具備する。
上記研磨層は、非水系ポリウレタン樹脂と、熱可塑性樹脂からなる外殻を有し、上記非水系ポリウレタン樹脂中に分散された中空微粒子とを含み、上記基材にコーディングされている。
【０００８】
この構成によれば、中空微粒子による空隙が研磨層内に形成されるため、空隙の大きさや分布が均一となり、磨耗による研磨特性の変化を防止することが可能となる。また、研磨層は基材にコーティングされることによって基材に接合されており、基材と研磨層の間に接着剤等からなる接着層が不要である。
【０００９】
上記熱可塑性樹脂は、上記非水系ポリウレタン樹脂が溶解する溶媒に不溶もしくは難溶な合成樹脂である。
【００１０】
この構成によれば、非水系ポリウレタン樹脂、中空微粒子及び溶媒が混合された混合溶液中において、中空微粒子の外殻が溶解されない。仮に中空微粒子の外殻が溶媒に可溶な熱可塑性樹脂からなる場合、中空微粒子の外殻を厚くする必要があり、研磨時においてスクラッチ（研磨傷）が発生するおそれがある。
【００１１】
上記溶媒はメチルエチルケトン、トルエン、イソプロピルアルコール、酢酸メチル、酢酸エチル、メタノール及びエタノールのいずれかを含むものであり、上記熱可塑性樹脂はＭＭＡ・ＡＮ・ＭＡＮ共重合体からなるものであってもよい。
【００１２】
非水系ポリウレタン樹脂はメチルエチルケトン、トルエン、イソプロピルアルコール、酢酸メチル、酢酸エチル、メタノール及びエタノールのいずれかを含む溶媒に可溶であるが、ＭＭＡ（メタクリル酸メチル）・ＡＮ（アクリロニトリル）・ＭＡＮ（メタクリロニトリル）共重合体はメチルエチルケトン、トルエン、イソプロピルアルコール、酢酸メチル、酢酸エチル、メタノール及びエタノールのいずれかを含む溶媒に難溶である。したがって、メチルエチルケトン、トルエン、イソプロピルアルコール、酢酸メチル、酢酸エチル、メタノール及びエタノールのいずれかを含む溶媒に利用することにより、非水系ポリウレタン樹脂を溶解しつつ、中空微粒子の形状を維持することが可能である。
【００１３】
上記研磨層は、上記中空微粒子の直径よりも大きな長径を有する空隙が存在しない。
【００１４】
この構成によれば、中空微粒子の直径よりも大きな長径を有する空隙が存在しないため、研磨層に形成される空隙にバラつきがなくなり、研磨特性の変化を防止することができる。
【００１５】
上記目的を達成するため、本発明の別の形態に係る研磨パッドは、研磨層を具備する。
上記研磨層は、非水系ポリウレタン樹脂と、熱可塑性樹脂からなる外殻を有し、上記非水系ポリウレタン樹脂中に分散された中空微粒子とを含み、０．３ｍｍ以上２．０ｍｍ以下の厚さを有する。
【００１６】
研磨層の厚みは研磨に伴って減少するため、研磨層の厚さが０.３ｍｍ未満であると製品寿命が短くなる。また、研磨層の厚さが２．０ｍｍより大きいと、研磨パッドの生産効率が低下すると共に非水系ポリウレタン樹脂中に中空微粒子以外の空隙が生じやすくなる。したがって、研磨層の厚さは０．３ｍｍ以上２．０ｍｍ以下が好適である。
【００１７】
上研磨層の厚さは０．３ｍｍ以上０．７ｍｍ以下であってもよい。
【００１８】
本発明に係る研磨パッドは、中空微粒子と、溶媒とを含む混合溶液を基材に塗布し、上記溶媒を除去することによって製造することが可能であり、厚みを任意に調整することができる。
【００１９】
上記目的を達成するため、本発明の一形態に係る研磨パッドの製造方法は、非水系ポリウレタン樹脂と、熱可塑性樹脂からなる外殻を有する中空微粒子と、溶媒とを含む混合溶液を準備し、上記混合溶液を基材にコーティングし、上記混合溶液から上記溶媒を除去する。
【００２０】
上記溶媒を除去する工程では、上記混合溶液を３５℃以上５０℃以下の温度で乾燥させてもよい。
【００２１】
乾燥温度を３５℃未満とすると、溶媒の除去に長時間（６０分以上）を要し、生産効率が低下する。一方で乾燥温度を５０℃より高くすると、混合溶液の表面に先に被膜が形成されることにより溶媒の揮発が阻害され、研磨層に空隙が生じるおそれがある。研磨層に中空微粒子以外の空隙が形成されると、研磨層内の空隙の分布が不均一となり、研磨の進行に伴う研磨特性の変化が生じる。したがって、混合溶液の乾燥温度は３５℃以上５０℃以下が好適である。
【発明の効果】
【００２２】
以上のように、本発明によれば、ポリウレタン樹脂からなり、研磨特性及び生産性に優れた研磨パッド及び研磨パッドの製造方法を提供することが可能である。
【図面の簡単な説明】
【００２３】
【図１】本発明の実施形態に係る研磨パッドの斜視図である。
【図２】同研磨パッドの断面図である。
【図３】同研磨パッドの研磨層に含有される中空微粒子の断面図である。
【図４】同研磨パッドの製造に用いる混合溶液の模式図である。
【図５】同研磨パッドの製造方法を示す模式図である。
【図６】本発明の実施例及び比較例に係る実験結果を示す表である。
【発明を実施するための形態】
【００２４】
本発明の実施形態に係る研磨パッドについて説明する。
【００２５】
［研磨パッドの構成］
図１は、本実施形態にかかる研磨パッド１００の構成を示す斜視図であり、図２は研磨パッド１００の断面図である。これらの図に示すように、研磨パッド１００は、研磨層１０１と基材１０２を具備する。
【００２６】
研磨層１０１は、研磨対象物に当接し、研磨を行う層である。研磨層１０１の表面を研磨面１０１ａとする。研磨層１０１の厚さは特に限定されないが、０．３ｍｍ以上２．０ｍｍ以下が好適であり、例えば０．３ｍｍ以上０．７ｍｍ以下とすることができる。研磨層１０１の構造については後述する。
【００２７】
基材１０２は、研磨層１０１を支持する。基材１０２は不織布からなるものとすることができるが、特に限定されず、クッション性を有するものが好適である。基材１０２が不織布のように液体の含浸性を有する場合には、液体の含浸を防止するためのバインダによるコーティングが施されていてもよい。
【００２８】
研磨層１０１は基材１０２に直接に接合され、即ち、研磨層１０１と基材１０２の間には接着剤等からなる接着層は設けられないものとすることができる。研磨層１０１と基材１０２の接合は後述する製造工程において実現することができる。
【００２９】
研磨パッド１００は以上のような構成を有する。研磨パッド１００は、基材１０２に貼付された粘着テープ等を介して研磨機に装着され、研磨に利用される。研磨パッド１００の大きさ（径）は研磨機のサイズ等に応じて決定することができ、例えば直径数１０ｃｍ〜１ｍ程度とすることができる。なお、研磨パッド１００の形状は図１に示すような円板状に限られず、ローラーの円筒面に貼付可能な帯状等であってもよい。なお、研磨パッド１００は必ずしも基材１０２を備えるものでなくてもよい。
【００３０】
［研磨層の構成］
図２に示すように、研磨層１０１は、ポリウレタン樹脂１１０と中空微粒子１１１を含有する。
【００３１】
ポリウレタン樹脂１１０は、研磨層１０１の主たる構成材料であり、軟質ポリウレタン樹脂からなる。軟質ポリウレタン樹脂は、プレポリマーにジオール系の硬化剤を添加し、主としてウレタン結合による重合を生じさせたポリウレタン樹脂である。なお、硬質ポリウレタンはプレポリマーにジアミン系の硬化剤を添加し、主としてウレア結合による重合を生じさせたポリウレタン樹脂である。
【００３２】
ポリウレタン樹脂１１０は、有機溶媒に可溶であり、水に不溶な非水系（疎水性）ポリウレタン樹脂を利用することができる。ポリウレタン樹脂１１０は、市販されているものを利用することも可能であり、例えばＰＸ−５５０（ＤＩＣ株式会社製）を利用することができる。
【００３３】
中空微粒子１１１は、ポリウレタン樹脂１１０中に分散されている。図３は、中空微粒子１１１の模式的断面図である。同図に示すように、中空微粒子１１１は、熱可塑性樹脂からなる外殻１１１ａと、外殻１１１ａに囲まれた内部空間１１１ｂを有する。
【００３４】
中空微粒子１１１は、液状の低沸点炭化水素を熱可塑性樹脂の殻で包み、加熱することによって形成されたものとすることができる。加熱によって熱可塑性樹脂が軟化すると共に低沸点炭化水素が気体に変化し、気体の圧力によって熱可塑性樹脂が膨張することにより中空微粒子１１１が形成される。低沸点炭化水素は例えばイソブタンやペンタン等が用いられる。熱可塑性樹脂は、後述する溶媒に不溶もしくは難溶な合成樹脂が好適であり、例えばＭＭＡ（メタクリル酸メチル）・ＡＮ（アクリロニトリル）・ＭＡＮ（メタクリロニトリル）共重合体を利用することができる。
【００３５】
中空微粒子１１１は、市販されているものを利用することも可能である。例えば９２０ＤＥ４０ｄ３０（エクスパンセルシリーズ）を中空微粒子１１１として利用することができる。
【００３６】
中空微粒子１１１の大きさは特に限定されないが、直径数２０μｍ〜２００μｍ程度とすることができる。中空微粒子１１１は、研磨層１０１が研磨によって磨耗すると研磨面１０１ａに露出し、研磨面１０１ａの研磨特性に影響する。研磨層１０１における中空微粒子１１１の含有割合は特に限定されないが、例えばポリウレタン樹脂１００部に対して０．７部とすることができる。
【００３７】
研磨層１０１は以上のような構成を有する。図２に示すように、研磨層１０１においては中空微粒子１１１による球状の空隙のみが存在し、それ以外の空隙（例えばポリウレタン樹脂の発泡による空隙や溶媒の揮発により発生する空隙等）は存在しない。中空微粒子以外の空隙は、大きさが中空微粒子の直径よりも大きな長径を有するもの（例えば２００μｍより大きなもの）や、形状が半球状、つぶれた球状、楕円体等のものが形成され、大きさや形状にバラつきがある。中空微粒子以外の空隙が研磨層１０１に存在すると、研磨層１０１の厚み方向における空隙の形状が不均一となり、研磨特性が変化するおそれがある。一方、中空微粒子１１１は均一な径を有するため、研磨の進行に伴う研磨特性の変化を防止することが可能である。
【００３８】
上述のように、研磨層１０１の厚さは０．３ｍｍ以上２．０ｍｍ以下が好適である。研磨層１０１の厚みは研磨に伴って減少するため、研磨層１０１の厚さが０.３ｍｍ未満であると製品寿命が短くなる。また、研磨層１０１の厚さが２．０ｍｍより大きいと、研磨パッド１００の生産効率が低下すると共にポリウレタン樹脂１１０中に中空微粒子１１１以外の空隙が生じやすくなる。したがって、研磨層１０１の厚さは０．３ｍｍ以上２．０ｍｍ以下が好適である。
【００３９】
［研磨パッドの製造方法］
研磨パッド１００の製造方法について説明する。まず、混合溶液を準備する。図４は、混合溶液Ｓを示す模式図である。同図に示すように、混合溶液Ｓは樹脂溶液Ｒ及び中空微粒子１１１を含む。
【００４０】
樹脂溶液Ｒは、ポリウレタン樹脂と溶媒を含む。ポリウレタン樹脂は、既に重合が完了しているものである。溶媒は、ポリウレタン樹脂を溶解させることが可能な溶媒であり、例えばメチルエチルケトン（ＭＥＫ）、Ｎ，Ｎ−ジメチルホルムアミド（ＤＭＦ）、Ｎ，Ｎ−ジメチルアセトアミド（ＤＭＡｃ）、テトラヒドロフラン（ＴＨＦ）、ジメチルスルホキシド（ＤＭＳＯ）、Ｎ−メチルピロリドン（ＮＭＰ）、酢酸エチル、酢酸メチル、エタノール、メタノール、アセトン、トルエン又はイソプロピルアルコール（ＩＰＡ）等が挙げられる。これらの溶媒は、単独で又は混合溶媒として使用することができる。即ち、樹脂溶液Ｒはポリウレタン樹脂が溶媒に溶解した液体（もしくは粘体）である。
【００４１】
中空微粒子１１１は、上述の構成を有する。中空微粒子１１１の外殻１１１ａは、上記溶媒に不溶もしくは難溶な合成樹脂からなるものとすることができる。例えば、溶媒がＭＥＫ、トルエン、ＩＰＡ、酢酸メチル、酢酸エチル、メタノール及びエタノールのいずれかを含む溶媒の場合には、外殻１１１ａはこれらの溶媒に難溶なＭＭＡ・ＡＮ・ＭＡＮ共重合体からなるものとすることができる。
【００４２】
樹脂溶液Ｒに中空微粒子１１１を添加し、攪拌することにより、混合溶液Ｓを得ることができる。続いて、混合溶液Ｓを超音波脱泡する。
【００４３】
続いて、混合溶液Ｓを基材１０２にコーティングする。図５は、研磨パッド１００の製造方法を示す模式図である。同図に示すように、研磨パッド１００の製造装置は、コーター２０１及び乾燥機２０２を備える。
【００４４】
基材１０２は、図示しない巻き取り機構によって図中矢印方向に送り出されている。混合溶液Ｓは、コーター２０１によって基材１０２上にコーティングされる。コーター２０１はナイフ状であり、コーター２０１と基材１０２の間隔によって混合溶液Ｓの厚みを調整することができる。基材１０２及びコーティングされた混合溶液Ｓは乾燥機２０２を通過し、乾燥により混合溶液Ｓ中の溶媒が除去され、研磨層１０１が生成する。
【００４５】
乾燥温度（乾燥機２０２の乾燥空間内の気温）は３５℃以上５０℃以下が好適である。溶媒の沸点より高い温度で乾燥させる乾式成膜方法を利用して、例えば研磨層の厚さを０．３ｍｍ以上に形成する場合、溶媒が除去される前に混合溶液の表面に被膜が形成される。溶媒の除去は表面の被膜により阻害され、研磨層中に溶媒がガス状に溜まり空隙が形成される。中空微粒子以外の空隙は大きさや形状にバラつきがあることで、研磨層中の空隙に不均一となる。その結果、研磨特性が不安定となり、研磨層の厚さが０．３ｍｍ以上を有する研磨パッドを得ることができなかった。
【００４６】
乾燥温度を３５℃未満とすると、溶媒の除去に長時間（６０分以上）を要し、生産効率が低下する（実施例参照）。一方で乾燥温度を５０℃より高くすると、混合溶液Ｓの表面に被膜が形成され、溶媒の揮発が阻害されることにより、混合溶液Ｓ中に空隙が形成される（実施例参照）。
【００４７】
混合溶液Ｓ中に空隙が形成されると、研磨層１０１内に中空微粒子１１１以外の空隙が生じることになる。この空隙は形状が不均一であるため、研磨層１０１内の空隙の分布が不均一となり、研磨の進行に伴う研磨特性の変化が生じる。したがって、混合溶液の乾燥温度は３５℃以上５０℃以下が好適である。
【００４８】
基材１０２及び研磨層１０１が積層されたシートは、所定の形状に裁断され、研磨パッド１００が製造される。
【００４９】
上記のように、混合溶液Ｓが基材１０２上にコーティングされた後は、乾燥工程のみが必要である。軟質ポリウレタン研磨パッドの製造方法として一般的な湿式法では、ポリウレタン溶液は支持体上にコーティングされた後、水浴を通過し、支持体と剥離され、脱溶剤浴を通過し、乾燥される。即ち、研磨パッド１００は、湿式法に比べて製造工程を簡略化することが可能である。
【００５０】
また、上記のように中空微粒子１１１の外殻１１１ａはポリウレタン樹脂の溶媒に対して不溶もしくは難溶な合成樹脂からなる。一般的な湿式法では、ポリウレタン樹脂の溶媒としてジメチルホルムアミド（ＤＭＦ）が利用されるが、ＤＭＦに不溶な中空微粒子は厚い外殻を有し、ポリウレタン樹脂中に涙型発泡が生じやすく、研磨時のスクラッチ（研磨傷）も生じやすい。
【００５１】
これに対して本実施形態のように、中空微粒子１１１の外殻１１１ａを、ポリウレタン樹脂の溶媒に不溶もしくは難溶な熱可塑性樹脂からなるものとすることにより、涙型発泡の生成やスクラッチの発生を防止することが可能である。
【実施例】
【００５２】
基材上にコーティングした混合溶液の乾燥温度による研磨層への影響を実験により確認した。図６は実験結果を示す表である。
【００５３】
上記のように、混合溶液を基材上にコーティングし、乾燥機によって乾燥させた。図６に示すように種々の乾燥温度で乾燥させ、気泡の有無を観察した。図中「ゲル状態」及び「半ゲル状態」は、溶媒が完全には揮発しておらず、研磨層が軟らかい状態であり、「固化」は溶媒が完全に揮発し、研磨層が硬化した状態である。
【００５４】
「塗布厚み」は、乾燥前の混合溶液の厚みであり、「研磨層厚み」は、乾燥後の研磨層の厚みである。「空隙の有無」は溶媒の揮発が阻害されることにより研磨層中に生じた空隙の有無である。
【００５５】
比較例１及び２に示すように、乾燥温度が３５℃未満であると、乾燥時間が６０分間であっても溶媒が完全に揮発しなかった。また、比較例３乃至５に示すように、乾燥温度が５０℃を超えると、６０分以下の乾燥時間で混合溶液が固化するが、研磨層中に空隙が形成された。これは、混合溶液の表面に被膜が形成され、溶媒の揮発が阻害されることにより生じたものである。
【００５６】
一方で、実施例１乃至４に示すように乾燥温度が３５℃以上５０℃以下の場合、６０分以下の乾燥時間で混合溶液が固化し、空隙も形成されなかった。したがって、混合溶液の乾燥温度は３５℃以上５０℃以下が好適である。
【符号の説明】
【００５７】
１００…研磨パッド
１０１…研磨層
１０２…基材
１１０…ポリウレタン樹脂
１１１…中空微粒子
１１１ａ…外殻
１１１ｂ…内部空間
【図１】
0006762115.tif 000002
【図２】
0006762115.tif 000003
【図３】
0006762115.tif 000004
【図４】
0006762115.tif 000005
【図５】
0006762115.tif 000006
【図６】
0006762115.tif 000007